СПОСОБ ИЗВЛЕЧЕНИЯ СУЛЬФИДА МЕДИ ИЗ РУДЫ, СОДЕРЖАЩИЙ СУЛЬФИД ЖЕЛЕЗА

1. Способ извлечения сульфида меди из руды, содержащей сульфид железа, включающий стадии
a) мокрого размола руды с использованием мелющих тел с получением минеральной пульпы,
b) кондиционирования минеральной пульпы с использованием соединения-собирателя с получением кондиционированной минеральной пульпы, и
c) пенной флотации кондиционированной минеральной пульпы с получением флотационной пены и флотационных хвостов, отделения флотационной пены от флотационных хвостов для извлечения содержащего сульфид меди концентрата, где пероксид водорода добавляют к кондиционированной минеральной пульпе между стадиями b) и с) или во время проведения стадии с), после добавления пероксида водорода определяют концентрацию растворенного кислорода в минеральной пульпе и количество добавленного пероксида водорода регулируют для поддержания концентрации растворенного кислорода, в 1-5 раз превышающей заранее заданную целевую концентрацию.
2. Способ по п. 1, в котором целевую концентрацию растворенного кислорода определяют путем проведения серий предварительных экспериментов, в которых меняют количество добавленного пероксида водорода, после добавления пероксида водорода определяют концентрацию растворенного кислорода в минеральной пульпе, строят зависимость концентрации растворенного кислорода от количества добавленного пероксида водорода и получают кривую, содержащую точку перегиба, критическую концентрацию растворенного кислорода определяют, как концентрацию растворенного кислорода, соответствующую точке перегиба, и целевую концентрацию выбирают, как в 1,1-2 раза превышающую критическую концентрацию.
3. Способ по п. 1, в котором пероксид водорода добавляют менее чем за 15 мин до того, как загружают газ для пенной флотации.
4. Способ по п. 2, в котором пероксид водорода добавляют менее чем за 15 мин до того, как загружают газ для пенной флотации.
5. Способ по п. 1, в котором пенную флотацию проводят в непрерывном режиме и пероксид водорода добавляют непрерывно в ходе проведения пенной флотации.
6. Способ по п. 2, в котором пенную флотацию проводят в непрерывном режиме и пероксид водорода добавляют непрерывно в ходе проведения пенной флотации.
7. Способ по любому из пп. 1-6, в котором пероксид водорода добавляют в виде водного раствора, содержащего от 0,5 до 5 мас. % пероксида водорода.
8. Способ по любому из пп. 1-6, в котором в качестве собирателя используют алкилксантат щелочного металла.
9. Способ по п. 7, в котором в качестве собирателя используют алкилксантат щелочного металла.
10. Способ по любому из пп. 1-6, в котором мелющие тела обладают мелющей поверхностью, изготовленной из стали, содержание железа в которой составляет не менее 90 мас. %.
11. Способ по п. 7, в котором мелющие тела обладают мелющей поверхностью, изготовленной из стали, содержание железа в которой составляет не менее 90 мас. %.